(57)【要約】【課題】親水化性能及び防汚性に優れた親水処理剤を提供する。【解決手段】固体表面にコーティングすることで該固体表面に対する水の接触角を低下させる親水処理剤であって、アセチレングリコール１分子あたりのアルキレンオキサイドの平均付加モル数が３．５〜５０であるアセチレングリコールのアルキレン（炭素数２〜３）オキサイド付加物を含有することを特徴とし、さらに好ましくはカルボン酸系ポリマーを併用する。【選択図】なし【特許請求の範囲】
【請求項１】
固体表面にコーティングすることで該固体表面に対する水の接触角を低下させる親水処理剤であって、下記一般式（１）
【化１】
2006307148.tif 000012
（式中、Ｒ1〜Ｒ4は、同一又は異なって、炭素数１〜５のアルキル基又は水素を示し、ｍ及びｎは整数であり、ｍ＋ｎの平均値が３．５〜５０であり、ＲはＣ2Ｈ4又はＣ3Ｈ6を示す。）
で表されるアセチレングリコールのアルキレンオキサイド付加物を含有することを特徴とする親水処理剤。
【請求項２】
さらにカルボン酸系ポリマーを含有することを特徴とする請求項１記載の親水処理剤。
【請求項３】
前記カルボン酸系ポリマーが、（メタ）アクリル酸系ポリマーであることを特徴とする請求項２記載の親水処理剤。
【請求項４】
前記（メタ）アクリル酸系ポリマーが、下記一般式（２）で示す（メタ）アクリル酸系モノマーと、下記一般式（３）で示す（メタ）アリルエーテル系モノマーとの共重合体である請求項３記載の親水処理剤。
一般式：ＣＨ2＝Ｃ（Ｒ5）−ＣＯＯＸ                              ・・・・（２）
一般式：ＣＨ2＝Ｃ（Ｒ6）−ＣＨ2−Ｏ−ＣＨ2−ＣＨ（Ｙ）−ＣＨ2−Ｚ・・・・（３）
（式中、Ｒ5およびＲ6は、水素原子又はメチル基を表し、Ｘは、水素原子、金属原子、アンモニウム基、有機アミン基のいずれかを表し、ＹおよびＺの少なくとも一方はスルホン酸基（但し、１価金属塩、２価金属塩、アンモニウム塩、若しくは有機アミン基の塩を含む。）であり、他方は水酸基又はスルホン酸基である。）
【請求項５】
防汚洗浄剤である、請求項１〜４のいずれかに記載の親水処理剤。
【請求項６】
トイレ用防汚洗浄剤である、請求項１〜４のいずれかに記載の親水処理剤。
【請求項７】
水洗により洗浄される硬質表面用の防汚剤である、請求項１〜４のいずれかに記載の親水処理剤。
【請求項８】
請求項１〜４のいずれかに記載の親水処理剤を固体表面にコーティングした後、前記固体表面に付着した汚れを前記親水処理剤を含有する洗浄水で洗い流すことを特徴とする防汚洗浄方法。
【請求項９】
請求項１〜４のいずれかに記載の親水処理剤を便器表面にコーティングした後、前記便器表面に付着した汚れを前記親水処理剤を含有する洗浄水で洗い流すことを特徴とするトイレ便器の防汚洗浄方法。
【発明の詳細な説明】
【技術分野】
【０００１】
本発明は、被処理面に親水性を付与して、汚垢を付着し難くすると同時に、一旦付着した汚垢を容易に除去できるように表面処理することが可能な親水処理剤に関し、さらに詳しくは、陶磁器、ガラス等の表面；ステンレス等の金属表面；ポリエチレン、ポリエステル、ポリアミド、メラミン、レーヨン等のプラスチック表面；羊毛等の天然素材表面等の固体表面の親水化処理に好適な親水処理剤に関するものである。
【背景技術】
【０００２】
従来、便器等の固体表面に汚垢が付着するのを防止するコーティング剤として、特許文献１に記載されているように、フッ素系両親媒性物質を含有するものが知られている。
【０００３】
上記コーティング剤は、固体表面に疎水性を付与する疎水処理剤であり、処理後の固体表面は撥水性を発揮するようになるため、例えば、６５〜７０％もの水分を含む大便のような含水汚垢の付着を効果的に抑制することが可能となる。
【特許文献１】特開２０００−１４４１７７号公報
【発明の開示】
【発明が解決しようとする課題】
【０００４】
しかしながら、上記コーティング剤においては、いったん汚垢が固体表面に付着してしまうと、水洗によって汚垢を除去するのは、コーティング処理されていない表面よりも逆に困難であるという問題が生じていた。
【０００５】
その原因について本発明者が種々検討を行なったところ、以下の理由が考えられた。すなわち、上記コーティング剤は水に接触する環境で使用されるため、コーティング剤中に含まれるフッ素系両親媒性物質は水に溶解または分散する性質を有することが必要とされる。
【０００６】
つまり、フッ素系両親媒性物質は、疎水性と親水性の両方の性質を備えており、このような化合物によって処理された固体表面は、確かに撥水性は発揮するものの、脂肪酸のような油分をはじく程度にまで疎水化されるには至らない。
【０００７】
一方、従来、便器等の固体表面用の親水処理剤として、固体表面の汚垢の付着を防止することを目的として、水の接触角を低くすることができる各種界面活性剤を配合したものが提案されている。確かに、固体表面の水接触角を低くすることは、固体表面の汚垢の付着を防止する上で有効である。しかしながら、水接触角を低くなるように固体表面を処理することは、一度付着した汚垢の除去性には関連性がなく、水接触角を低くした硬質表面に一旦汚垢が付着するとその汚垢の除去が逆に困難になる場合もあることが分かっている。その原因については、現時点で明らかではないが、汚垢が大便の場合を例に挙げると、以下の理由が考えられる。即ち、水接触角を低くなるように処理された便器表面は、空気が介在する雰囲気において、大便に含まれる油性成分を反発することができる。しかしながら、水接触角を低くなるように処理された便器表面に、一旦大便が付着すると、該便器表面と大便との界面は、空気が介在しない雰囲気となり、該界面では、空気が介在する雰囲気とは全く異なる物理化学的作用が働く。このように、一旦大便が付着した場合、その大便の易除去性については、便器表面と大便との間に介在する化合物の種類や性質等によって大きく異なる。そのため、水接触角が低くなるように処理された便器表面に、一旦大便が付着すると、その大便の易除去性については類推すらできない。
【０００８】
そこで、本発明は、親水化性能に優れた親水処理剤を提供することを目的とする。特に、本発明は、固体表面に汚垢が付着するのを防止する作用（以下、「汚垢難付着性」と表記することもある）、及び一旦汚垢が固体表面に付着しても、その汚垢を除去し易くする作用（以下、「汚垢易除去性」と表記することもある）を併せ持つ親水処理剤を提供することを目的とする。
【課題を解決するための手段】
【０００９】
上記課題を解決するために、本発明者らが検討を行なった結果、一般式（１）
【００１０】
【化１】
2006307148.tif 000002
（式中、Ｒ1〜Ｒ4は、同一又は異なって、炭素数１〜５のアルキル基又は水素を示し、ｍ及びｎは整数であり、ｍ＋ｎの平均値が３．５〜５０であり、ＲはＣ2Ｈ4又はＣ3Ｈ6を示す。）
で表されるアセチレングリコールのアルキレンオキサイド付加物が、固体表面に対して優れた親水化性能を有していることを見出した。具体的には、この化合物によって親水化処理された固体表面は水の接触角が低下し、固体表面が水に濡れやすくなることで固体表面に汚垢が付着し難くなると共に、この化合物によって親水化処理された固体表面に一旦汚垢が付着しても、水洗で容易に除去することが可能であることを見出した。本発明は、これらの知見に基づいて完成したものである。
【００１１】
すなわち、本願発明は、固体表面にコーティングすることで固体表面に対する水の接触角を低下させる親水処理剤であって、上記一般式（１）で表されるアセチレングリコールのアルキレン（炭素数２〜３）オキサイド付加物（以下、アセチレングリコール系化合物と表記する）を含有する親水処理剤を提供するものである。
【００１２】
より具体的には、本発明は、以下に掲げる態様の発明を提供するものである：
項１．  固体表面にコーティングすることで該固体表面に対する水の接触角を低下させる親水処理剤であって、下記一般式（１）
【００１３】
【化２】
2006307148.tif 000003
（式中、Ｒ1〜Ｒ4は、同一又は異なって、炭素数１〜５のアルキル基又は水素を示し、ｍ及びｎは整数であり、ｍ＋ｎの平均値が３．５〜５０であり、ＲはＣ2Ｈ4又はＣ3Ｈ6を示す。）
で表されるアセチレングリコールのアルキレンオキサイド付加物を含有することを特徴とする親水処理剤。
項２．  さらにカルボン酸系ポリマーを含有することを特徴とする項１記載の親水処理剤。
項３．  前記カルボン酸系ポリマーが、（メタ）アクリル酸系ポリマーであることを特徴とする請求項２記載の親水処理剤。
項４．  前記（メタ）アクリル酸系ポリマーが、下記一般式（２）で示す（メタ）アクリル酸系モノマーと、下記一般式（３）で示す（メタ）アリルエーテル系モノマーとの共重合体である項３記載の親水処理剤。
一般式：ＣＨ2＝Ｃ（Ｒ5）−ＣＯＯＸ                              ・・・・（２）
一般式：ＣＨ2＝Ｃ（Ｒ6）−ＣＨ2−Ｏ−ＣＨ2−ＣＨ（Ｙ）−ＣＨ2−Ｚ・・・・（３）
（式中、Ｒ5およびＲ6は、水素原子又はメチル基を表し、Ｘは、水素原子、金属原子、アンモニウム基、有機アミン基のいずれかを表し、ＹおよびＺの少なくとも一方はスルホン酸基（但し、１価金属塩、２価金属塩、アンモニウム塩、若しくは有機アミン基の塩を含む。）であり、他方は水酸基又はスルホン酸基である。）
項５．  防汚洗浄剤である、項１〜４のいずれかに記載の親水処理剤。
項６．  トイレ用防汚洗浄剤である、項１〜４のいずれかに記載の親水処理剤。
項７．  水洗により洗浄される硬質表面用の防汚剤である、項１〜４のいずれかに記載の親水処理剤。
項８．  水洗により洗浄される硬質表面用の防汚洗浄剤である、項５に記載の親水処理剤。
項９．  トイレ便器用の防汚洗浄剤である、項８に記載の親水処理剤。
項１０．  項１〜９のいずれかに記載の親水処理剤を、水洗により洗浄される固体表面にコーティングすることを特徴とする、防汚方法。
項１１．  項１〜９のいずれかに記載の親水処理剤を固体表面にコーティングした後に、前記固体表面に付着した汚垢を、洗浄水で水洗することを特徴とする、洗浄方法。
項１２．  項１〜９のいずれかに記載の親水処理剤を固体表面にコーティングした後、前記固体表面に付着した汚れを前記親水処理剤を含有する洗浄水で洗い流すことを特徴とする防汚洗浄方法。
項１３．  項１〜９のいずれかに記載の親水処理剤を便器表面にコーティングした後、前記便器表面に付着した汚れを前記親水処理剤を含有する洗浄水で洗い流すことを特徴とするトイレ便器の防汚洗浄方法。
【００１４】
本発明において、「防汚」とは、固体表面に対して汚垢難付着性と汚垢易除去性を付与させることを意味する。また、「洗浄」とは、固体表面に付着している汚垢を除去することを意味する。更に、「防汚洗浄」とは、固体表面に対して汚垢難付着性と汚垢易除去性を付与すると共に、固体表面に付着している汚垢を除去して固体表面を洗浄することを意味する。
【００１５】
Ｉ．親水処理剤
本発明の親水処理剤の使用対象となる固体表面の素材については、特に制限されないが、例えば、陶磁器、ガラス等の表面；ステンレス等の金属表面；ポリエチレン、ポリエステル、ポリアミド、メラミン、レーヨン等のプラスチック表面；羊毛等の天然素材表面等の固体表面等が挙げられる。中でも、陶磁器の表面、ガラス表面；ステンレス等の金属表面；ポリエチレン、ポリエステル、ポリアミド、メラミン、レーヨン等のプラスチック表面等の硬質表面が好ましい。
【００１６】
また、水洗（水流洗浄）による洗浄は、擦り洗いや浸け洗い等の場合と異なり、一般に洗浄効果が低いため、水洗により洗浄される硬質表面は、汚垢を付着し難くしておくと共に、一旦汚垢が付着してもその除去が容易であるように処理されていることが重要であると考えられている。かかる課題と、本発明の作用効果に鑑みれば、本発明の親水処理剤は、水洗により洗浄されている硬質表面に対する親水処理剤として有用である。ここで、水洗により洗浄される硬質表面としては、具体的には、トイレの便器表面、浴槽の表面、窓ガラス、タイル、外壁、車のボディー等が挙げられる。これらの中で、本発明の親水処理剤は、トイレ便器の表面に対して特に好適に使用される。なお、本発明において、「水洗による洗浄」とは、洗浄水を流し、その水流により洗浄することを意味し、擦り洗いや浸け置き洗いとは区別されるものである。ここで、洗浄水は、水に限定されず、洗浄成分や防汚成分を含む水溶液であってもよい。
【００１７】
本発明の親水処理剤は、前記一般式(1)で表されるアセチレングリコール系化合物を含有することを特徴とするものである。
【００１８】
一般式（１）中、Ｒ1〜Ｒ4は、同一又は異なって、炭素数１〜５のアルキル基又は水素を示し、ｍ及びｎは整数であり、ｍ＋ｎの平均値が３．５〜５０であり、ＲはＣ2Ｈ4又はＣ3Ｈ6を示す。
【００１９】
ここで、Ｒ1〜Ｒ4の炭素数１〜５のアルキル基としては、メチル基、エチル基、ｎ−プロピル基、イソプロピル基、ｎ−ブチル基、イソブチル基、tert-ブチル基、sec−ブチル基、n-ペンチル基、ネオペンチル基等が例示される。一般式（１）において、好ましくは、R1及びR4がイソブチル基であり、且つR2及びR3がメチル基であるものが挙げられる。
【００２０】
また、アセチレングリコール系化合物は、アセチレングリコールのアルキレン（炭素数２〜３）オキサイド付加物であり、アセチレングリコールにアルキレンオキサイドを付加した際のポリアルキレンオキサイドの具体的な形態としてはポリエチレンオキサイドを挙げることができる。
【００２１】
また、ポリエチレンオキサイドとは別のポリアルキレンオキサイドの形態としては、親水化性能が低下しない範囲でポリエチレンオキサイドの代わりにポリプロピレンオキサイドを採用してもよいし、ポリエチレンオキサイドにおいてエチレンオキサイドの一部をプロピレンオキサイドに置き換えたものを採用することも可能である。アセチレングリコール系化合物全体におけるアセチレングリコール１分子あたりのアルキレンオキサイド単位の平均付加モル数は３．５モル〜５０モルである。アルキレンオキサイドの平均付加モル数が上記範囲内であれば、所望の効果を奏することができ、しかも環境温度による物質形態の変化がなく、取り扱いが容易である。環境温度による粘度変化を抑制して取扱いを容易にさせ、且つ本発明の効果を一層効率的に奏させるという観点から、上記平均付加モル数は１０モル〜３０モルが好ましい。
【００２２】
本発明の親水処理剤は、使用時のアセチレングリコール系化合物の濃度が、例えば０．０５〜１００００ｐｐｍ、好ましくは０．１〜１０００ｐｐｍとなるように水等の適当な溶剤で希釈されて、固体表面に適用される。本発明の親水処理剤は、使用時のアセチレングリコール系化合物の濃度が上記範囲内となるように設計されている限り、該親水処理剤中のアセチレングリコール系化合物の配合割合については特に制限されないが、通常、該剤の総量に対して、１〜１００重量％、好ましくは５〜５０重量％、更に好ましくは５〜３０重量％となる割合が例示される。
【００２３】
本発明に係る親水処理剤は、アセチレングリコール系化合物を含有することを特徴とするものであるが、さらにカルボン酸系ポリマーを加えることにより相乗的に汚垢難付着性を高める（固体表面に対する水の接触角を低下させる）と共に汚垢易除去性をも向上させることが可能となる。
【００２４】
カルボン酸系ポリマーは、カルボキシル基を有するポリマーを意味し、例えば、カルボキシル基を有する不飽和カルボン酸又はその塩を重合することによって得られる。不飽和カルボン酸としては、（メタ）アクリル酸等の一塩基酸や、マレイン酸、フマル酸等の多塩基酸が挙げられる。重合体は、ホモポリマーであってもよいし、コポリマーであってもよい。その中でも特に、（メタ）アクリル酸又はその塩を重合させて得られる（メタ）アクリル酸系ポリマーが、に汚垢難付着性や汚垢易除去性を高める効果が大きい点で好ましい。カルボン酸系ポリマーとしては、重量平均分子量が１０００以上のものを用いると特に相乗効果が高くなる。
【００２５】
また、（メタ）アクリル酸系ポリマーの中でも、下記一般式（２）で示す（メタ）アクリル酸系モノマーと、下記一般式（３）で示す（メタ）アリルエーテル系モノマーとの共重合体（以下、アクリル酸・スルホン酸共重合体塩という）が特に好ましい。
一般式：ＣＨ2＝Ｃ（Ｒ5）−ＣＯＯＸ・・・・・・・・・・・・・・・・・・・（２）
一般式：ＣＨ2＝Ｃ（Ｒ6）−ＣＨ2−Ｏ−ＣＨ2−ＣＨ（Ｙ）−ＣＨ2−Ｚ・・・・（３）
（式中、Ｒ5およびＲ6は、水素原子又はメチル基を表し、Ｘは、水素原子、金属原子、アンモニウム基、有機アミン基のいずれかを表し、ＹおよびＺの少なくとも一方はスルホン酸基（但し、１価金属塩、２価金属塩、アンモニウム塩、若しくは有機アミン基の塩を含む。）であり、他方は水酸基又はスルホン酸基である。）
本発明の親水処理剤にカルボン酸系ポリマーを配合する場合、該カルボン酸系ポリマーの配合比としては、使用するカルボン酸系ポリマーの種類、使用するアセチレングリコール系化合物の種類等によって異なるが、通常、アセチレングリコール系化合物１００重量部に対して、カルボン酸系ポリマーが１〜１００００重量部、好ましくは１０〜１０００重量部、更に好ましくは３０〜３００重量部となる割合が例示される。また、本発明の親水処理剤にカルボン酸系ポリマーを配合する場合、該剤中のカルボン酸系ポリマーの配合割合については、上記配合比に基づいて適宜調節されるが、例えば該剤の総量に対して、カルボン酸系ポリマーが１〜９９重量％、好ましくは５〜５０重量％、更に好ましくは５〜３０重量％となる割合が例示される。
【００２６】
本発明に係る親水処理剤は親水化性能（汚垢難付着性及び汚垢易除去性）に優れている。したがって、固体表面に汚垢が付着し難くすると共に、固体表面に汚垢が一旦付着しても固体表面と汚垢との界面に水を容易に浸入させて、固体表面から汚垢を浮かせて除去し易くすることができるため、防汚剤として好適に使用することができる。
【００２７】
更に、本発明の親水処理剤は、汚垢難付着性及び汚垢易除去性を付与する目的だけでなく、固体表面を洗浄する目的で使用できるので、防汚洗浄剤としても有用である。
【００２８】
本発明の親水処理剤を防汚洗浄剤として使用する場合、アセチレングリコール系化合物のほかに、洗浄成分として界面活性剤を配合すれば、固体表面上に汚垢が付着した場合に、界面活性剤の作用により固体表面と汚垢との界面にいっそう水が浸入しやすくなり、より優れた防汚洗浄剤を得ることができる。即ち、更に界面活性剤を含む本発明の親水処理剤は、汚垢難付着性及び汚垢易除去性に加え、実際に付着した汚垢を除去する作用をも良好に発揮することができ、防汚洗浄剤として有用である。この防汚洗浄剤は、特にトイレ用として好適に使用することができ、疎水性に富んだ脂肪酸を多く含む糞便汚れの付着を効果的に抑制し、更に一旦糞便汚れが付着しても容易に除去することが可能となる。
【００２９】
配合される界面活性剤としては、アニオン界面活性剤、ノニオン界面活性剤、カチオン界面活性剤のいずれを使用してもよい。本発明の防汚剤に界面活性剤を配合する場合、該界面活性剤の配合比としては、使用する界面活性剤の種類、使用するアセチレングリコール系化合物の種類等によって異なるが、通常、アセチレングリコール系化合物１００重量部に対して、界面活性剤が1〜10000重量部、好ましくは10〜1000重量部、更に好ましくは50〜500重量部となる割合が例示される。また、本発明の親水処理剤に界面活性剤を配合する場合、該剤中の界面活性剤の配合割合については、上記配合比に基づいて適宜調節されるが、例えば該剤の総量に対して、界面活性剤が1〜99重量％、好ましくは5〜50重量％、更に好ましくは5〜30重量％となる割合が例示される。
【００３０】
本発明の親水処理剤には、上記界面活性剤のほかに、香料、消臭成分、着色剤、油性成分の乳化可溶化剤、殺菌剤、キレート剤、増量剤、溶解性調整剤、漂白剤、撥水剤、充填剤、ｐＨ調整剤、増粘剤、薬剤安定性向上剤、成形性向上剤、無機系ビルダー、有機系ビルダー、酵素等を適宜配合することができる。
【００３１】
本発明の親水処理剤は、固体表面に適用可能である限り、その形状については制限されるものではない。例えば、本発明の防汚剤は固形状であってもよく、また液状であってもよい。
【００３２】
本発明の親水処理剤を固体表面にコーティングする（親水化処理する）には、親水処理剤を、直接、固体表面に塗布することができる。しかし、この場合、親水処理剤を固体表面に均一にコーティングするのが困難であり、親水性にムラが生じるおそれがある。
【００３３】
したがって、親水処理剤を固体表面にコーティングするには、先ず、前述する濃度となるように親水処理剤を水又は適当な溶剤に溶解させ、得られた親水処理剤の溶液を固体表面に接触させるのが好ましく、これにより適量の親水処理剤を均一に固体表面にコーティングすることが可能となる。
【００３４】
親水処理剤の溶液を固体表面に接触させる具体的な方法としては、親水処理剤の溶液を固体表面にフラッシング若しくは噴霧したり、該溶液を固体表面に刷毛塗りしたり、あるいは、該溶液中に固体表面を浸漬する方法を採用することが可能である。また、親水処理剤を固形状に成形し、洗浄水に接触させて徐々に水中に溶解するようにし、親水処理剤が溶解した洗浄水で固体表面を洗浄するようにしてもよい。
【００３５】
本発明に係る親水処理剤は、固体表面に接触させることによってアセチレングリコール系化合物が固体表面に吸着して優れた汚垢難付着性及び汚垢易除去性を発揮する。しかしながら、アセチレングリコール系化合物は、固体表面に対して化学的に結合しているのではなく、吸着しているにすぎない。したがって、固体表面に付着した汚れを洗浄液によって洗い流すたびに、洗浄液によってアセチレングリコール系化合物が固体表面から徐々に流失し、汚垢難付着性及び汚垢易除去性が低下することになる。
【００３６】
そこで、本発明においては、親水処理剤を固体表面にコーティングした後、固体表面に付着した汚れを親水処理剤を含有する洗浄水で洗い流すようにし、これにより良好な防汚性を維持することが可能となる。特に、トイレの便器を洗浄する場合に、親水処理剤をトイレタンクの放水タップの下に配しておくことにより、常時、親水処理剤を含有する洗浄水をフラッシュすることが可能となり、糞便汚れに対して優れた汚垢難付着性及び汚垢易除去性を維持することができる。
【００３７】
本発明の親水処理剤は、防汚洗浄剤以外にもその優れた親水化性能（汚垢難付着性及び汚垢易除去性）をいかして各種用途に用いることができるのは勿論である。たとえば、メッキ処理やエッチング処理等のように水溶液中で行なう処理に先立って、試料表面の濡れ性を高めるために用いたり、ガラスや鏡の曇り止め用として、あるいは帯電防止剤等として使用することもできる。この場合、各用途に合わせて配合成分を適宜選択すればよい。
【００３８】
本発明の親水処理剤を防汚洗浄剤以外の用途に用いる場合でも、固体表面の親水化効果を高めるためには、固体表面に付着した汚れをできるだけ除去しておくのが望ましい。したがって、防汚洗浄剤以外の用途の場合でも、親水処理剤には、前述のごとく、界面活性剤を配合しておくのが好ましい。
【００３９】
II．防汚方法、洗浄方法及び防汚洗浄方法
本発明は、他の観点から、前記親水処理剤を、固体表面にコーティングすることを特徴とする防汚方法を提供する。当該防汚方法によれば、固体表面に、汚垢難付着性と汚垢易除去性を付与することができる。
【００４０】
更に、本発明は、前記親水処理剤を固体表面にコーティングした後に、前記固体表面に付着した汚垢を、洗浄水で水洗することを特徴とする洗浄方法を提供する。当該洗浄方法によれば、固体表面に付着した汚垢を水洗という簡便な方法で洗い流すことができる。特に、当該方法において、洗浄水として、上記防親水処理剤を含む水溶液を使用することにより、水洗による汚垢の除去効果を高め、更に同時に、硬質表面に対して汚垢難付着性と汚垢易除去性を付与することも可能になるので、固体表面の防汚洗浄方法として有効である。
【００４１】
当該防汚方法、洗浄方法及び防汚洗浄方法の具体的態様については、「I.防汚剤」の欄に記載する通りである。
【発明の効果】
【００４２】
本発明では、アセチレングリコール系化合物を含有する親水処理剤を用いて固体表面を処理するため、固体表面を効果的に親水化処理することが可能となり、優れた汚垢難付着性及び汚垢易除去性を付与することができる。特に、本発明の親水処理剤は、防汚洗浄剤として好適に使用することができる。
【発明を実施するための最良の形態】
【００４３】
以下、実施例等を挙げて本発明を説明するが、本発明はこれらに限定されるものではない。
実施例１
［親水処理剤水溶液の調製］
本発明に係る親水処理剤を使用して固体表面を親水化処理し、その汚垢難付着性及び汚垢易除去性について評価を行なった。具体的には、固体表面として便器表面を用い、親水処理剤としてアセチレングリコール系化合物を単独使用したもの又はアセチレングリコール系化合物とアクリル酸・スルホン酸共重合体塩（重量平均分子量６０００）とを併用したものを用い、これを水に溶解させて所定濃度の水溶液を調製し、６種類の本発明品の試験液（Ｎｏ.１〜６）を作製した。
【００４４】
なお、アセチレングリコール系化合物としては、具体的に一般式（１）におけるＲが−Ｃ2Ｈ4−、Ｒ1及びＲ4が−ＣＨ2−ＣＨ（ＣＨ3）−ＣＨ3、Ｒ2およびＲ3が−ＣＨ3である２，４，７，９−テトラメチル−５−デシン−４，７−ジオールのエチレンオキサイド付加物（平均付加モル数3.5、10又は30）を使用した。
【００４５】
比較品としては、アセチレングリコール、アセチレングリコールのエチレンオキサイド付加物（平均付加モル数１．５モル）、フッ素化合物、水溶性カチオン化ポリマー及びアクリル酸・スルホン酸共重合体塩を使用して１０ｐｐｍ濃度の水溶液を調製し、さらに水単体の計６種類の試験液（Ｎｏ.７〜１２）を作製した。本発明品及び比較品合わせて１２種類の試験液の詳細を表１に示す。
【００４６】
【表１】
2006307148.tif 000004
【００４７】
［便器表面の親水化処理］
表１に示す１２種類の試験液を使用して便器の親水化処理を行なった。具体的には、ＴＯＴＯ社製便器（Ｃ７３０）を２×３ｃｍにカットしたテストパネルに各試験液を塗り広げ、室温にて３０分間自然乾燥させる工程を３回繰り返し、テストパネルである便器表面が親水処理剤でコーティングされた状態とした。
【００４８】
［評価試験］
（１）汚垢難付着性の評価
上記親水化処理をしたテストパネルの表面に蒸留水を着滴させたときの水滴の接触角を接触角計（協和界面化学社製：ＤｒｏｐＭａｓｔｅｒ５００）を用いて測定し、パネル表面の親水化の程度を評価した。結果を表２に示す。なお、表中のＮｏ.は、対応するＮｏ.の試験液で処理したテストパネルであることを意味する。
【００４９】
【表２】
2006307148.tif 000005
【００５０】
（２）実際の便器を使用した汚垢易除去性評価
上記試験液の一部を用い（試験液Ｎｏ.１〜４、Ｎｏ.７〜１０及びＮｏ.１２）、トイレ用防汚洗浄剤として使用したときの汚垢易除去性について評価した。具体的には、トイレタンク内に上記試験液を収容し、フラッシュして３０分間室温で乾燥させる工程を３回繰返し、便器表面（ＴＯＴＯ社製：Ｃ７３０）がコーティングされた状態にする。
【００５１】
そこに糞便汚れのモデル汚垢（サラダ油とカーボンブラックとを重量比で１００：２の割合で混合したもの）を一定量塗り付ける。汚垢の塗り方としては、汚垢２５ｇを便器ボールの手前中心部（１５ｃｍ×１０ｃｍ）に均一に刷毛で塗り広げる。その後、トイレタンク内に収容した試験液をフラッシュし、便器の汚れの残り具合を目視で確認し、汚れの残留程度を判定する。
【００５２】
評価は、１５ｃｍ×１０ｃｍに塗り広げたモデル汚垢の当初の面積を１００として試験液をフラッシュした後に残留した汚れの面積の割合を算出し、以下の判定基準に基づいて行なった。結果を表３に示す。
【００５３】
１：汚れ残留の程度      ０％    〜  ５％未満
２：汚れ残留の程度      ５％以上〜１０％未満
３：汚れ残留の程度    １０％以上〜３０％未満
４：汚れ残留の程度    ３０％以上〜５０％未満
５：汚れ残留の程度    ５０％以上。
【００５４】
なお、予めトイレ用防汚洗浄剤を便器表面にコーティングしなかった場合の汚垢易除去性についても評価を行なった。具体的には、トイレ用防汚洗浄剤がコーティングされていない状態の便器表面に上記方法と同様にしてモデル汚垢２５ｇを塗り広げ、その後、トイレタンク内に収容した試験液（Ｎｏ.４）をフラッシュし、便器の汚れの残り具合を評価した。
結果を表３に示す。なお、表中のＮｏ.は、対応するＮｏ.の試験液で処理したテストパネルであることを意味する。
【００５５】
【表３】
2006307148.tif 000006
【００５６】
［評価結果］
表２より、エチレンオキサイド単位の平均付加モル数が３．５以上のアセチレングリコール系化合物を用いた本発明に係る親水処理剤（Ｎｏ.１〜６）で処理したテストパネルは、いずれも水の接触角が２１°以下であり、比較品Ｎｏ.７〜１２に比べてテストパネル表面が良好に親水化されており、優れた汚垢難付着性が付与されているのが確認された。
【００５７】
特に、アセチレングリコール系化合物とアクリル酸・スルホン酸共重合体塩とを併用した本発明品Ｎｏ.５は、それぞれ単独で用いた本発明品Ｎｏ.１及び比較品Ｎｏ.１１に比
べて相乗的に著しく接触角が低下しているのが判る。
【００５８】
一方、エチレンオキサイドが付加されていない単なるアセチレングリコールを用いた比較品Ｎｏ.７で処理したテストパネルの接触角は３６°であり、親水処理剤による処理を行なっていない比較品Ｎｏ.１２の接触角（３８°）と同等レベルであった。
【００５９】
また、エチレンオキサイド単位の平均付加モル数が１．５であるアセチレングリコールのエチレンオキサイド付加物を用いた比較品Ｎｏ.８で処理したテストパネルの接触角は３０°であり、本発明品Ｎｏ.１〜６に比べて汚垢難付着性が劣っている。
【００６０】
汚垢易除去性については、表３より、本発明品Ｎｏ.１〜４はいずれも汚れ残留の程度の判定値が１〜３であり、比較品に比べて優れているのが判る。しかしながら、予め固体表面を親水化処理せずに、単に汚垢が付着した固体表面に試験液Ｎｏ.４をフラッシュしただけでは、汚れ残留の程度の判定値は最低の５となり、本発明に係る親水処理剤（防汚洗浄剤）は、予め固体表面にコーティングすることで優れた汚垢易除去性を発揮することが確認された。
【００６１】
実施例２
次に、親水処理剤として、アセチレングリコール系化合物に洗浄成分として界面活性剤を添加し、さらに硫酸ナトリウム、色素及び香料を加えて混練し、プレス成形したものを作製した。これをトイレ用防汚洗浄剤として用い、実際の便器の汚垢易除去性及び洗浄効果の評価を行なった。以下に詳細を記す。
【００６２】
［トイレ用防汚洗浄剤の調製］
各試料の処方を表４に記す。表中、本発明品においては、アセチレングリコール系化合物として実施例１で用いたサーフィノール４４０、サーフィノール４６５及びサーフィノール４８５の３種類を用い、これらを単独で使用するか、あるいはアクリル酸・スルホン酸共重合体塩と併用した。比較品においては、上記アセチレングリコール系化合物の代わりに実施例１で用いたサーフィノール１０４、サーフィノール４２０及びアクリル酸・スルホン酸共重合体塩を使用した。
【００６３】
界面活性剤としては、洗浄力と持続性とを考慮してアニオン界面活性剤とノニオン界面活性剤とを併用した。アニオン界面活性剤としては、ラウリルサルコシンＮａ、ラウリルスルホ酢酸Ｎａ及びα−オレフィンスルホン酸Ｎａ（Ｃ＝１４〜１８）を併用した。また、ノニオン界面活性剤としては、ポリオキシエチレン・ポリオキシプロピレン・ポリオキシブチレンのブロック共重合体を使用した。
【００６４】
【表４】
2006307148.tif 000007
【００６５】
［実際の便器を使用した評価試験］
表４で作製したトイレ用防汚洗浄剤をトイレタンクの放水タップの下に配し、タップから放出された水がトイレ用防汚洗浄剤に接触するようにセットした。次に、タンク内の水をフラッシュしてトイレ用防汚洗浄剤を溶解させ、タンク内に防汚洗浄剤水溶液（トイレ用防汚洗浄剤含有成分の合計濃度：およそ１０〜１５ｐｐｍ）が貯蔵されるようにした。
【００６６】
ここまで準備した上で、タンク内の防汚洗浄剤の水溶液をフラッシュして３０分間室温で乾燥させる工程を３回繰り返し、便器表面が防汚洗浄剤でコーティングされた状態にした。そこに前述のモデル汚垢を実施例１と同様の方法にて塗り付けた後、トイレタンク内の防汚洗浄剤の水溶液を１回だけフラッシュし、便器の汚れの残り具合を目視で確認した。判定基準は実施例１と同様に５段階とした。結果を表４に示す。
【００６７】
［評価結果］
表４より、アセチレングリコール系化合物を配合した本発明品１３〜１７はいずれも汚れ残留の程度の判定値が１〜３となっているのに対して、比較品１８〜２１はいずれも該判定値は４〜５となった。アセチレングリコール系化合物の中では、エチレンオキサイドの付加モル数が多くなるほど、汚垢易除去性及び洗浄効果が向上している。
【００６８】
また、アセチレングリコール系化合物とアクリル酸・スルホン酸共重合体塩とを併用した本発明品Ｎｏ.１６は、それぞれを単独で使用した本発明品Ｎｏ.１３や比較品２０に比べて相乗的に著しく汚垢易除去性及び洗浄効果が向上しているのが確認された。
【００６９】
比較試験例１  各種親水処理剤を用いた汚垢難付着性及び汚垢易除去性の評価
［評価方法］
表５に示す組成の親水処理剤含有試験液（比較試験品）を調製した。この試験液を用いて以下の方法で、汚垢難付着性（硬質表面に付与できる水の接触角）及び汚垢易除去性について評価を行った。
【００７０】
【表５】
2006307148.tif 000008
【００７１】
［評価試験］
（１）汚垢難付着性の評価
実施例１と同様の方法で、水の接触角を測定した。
【００７２】
（２）実際の便器を使用した汚垢易除去性評価
上記試験液をトイレ用防汚洗浄剤として使用したときの汚垢易除去性について評価した。具体的には、トイレタンク内に上記試験液（表７及び８中、前処理液と表記する）を収容し、フラッシュして３０分間室温で乾燥させる工程を３回繰返し、便器表面がコーティングされた状態にする。
【００７３】
そこに大便のモデル汚垢を一定量塗り付ける。その後、トイレタンク内に収容した表７及び８に示す試験液（表７及び８中、洗浄液と表記する）をフラッシュし、便器の汚れの残り具合を目視で確認すると共に、汚垢が付着している部分の面積を測定した。なお、モデル汚垢は、実施例１で使用したものと同様である。評価についても、実施例１と同様の判定基準に基づいて行なった。結果を表７及び８に示す。また、以下に示す「汚れの残留率」とは、付着させた汚れの面積を１００％とした場合に、試験後に残留している汚れの面積の割合（％）のことである。
【００７４】
［評価結果］
汚垢難付着性についての評価結果を表６に、汚垢易除去性についての評価結果を表７及び８に示す。この結果から、今回試験した親水処理剤の中には、硬質表面を処理することにより水の接触角を小さくできるものがあることが分かった。その反面、今回試験した親水処理剤の全ての場合において、親水処理剤でコーティングされた硬質表面に一旦汚垢が付着すると、水又は該親水処理剤を含む水溶液で水洗しても汚垢を十分に除去できないことが確認された。
【００７５】
【表６】
2006307148.tif 000009
【００７６】
【表７】
2006307148.tif 000010
【００７７】
【表８】
2006307148.tif 000011